ШПАТЛЕВКА
FILLER

Изобретение относится к составам, применяемым для отделки бетонных и штукатурных поверхностей стен зданий.
Известны составы, содержащие жидкое стекло, масло минеральное, глину, мел, мыло хозяйственное, воду (а.с. СССР 668911. С04В 28/26, 1979).
Наиболее близким по технической сущности и достигаемому результату является состав, содержащий жидкое стекло, молотый мел, тальк, фторопластовый лак, воду (а.с. 1470715, С04В 28/26, 1989 г.).
Задачей изобретения является ускорение отверждения состава, снижение расхода связующего.
Поставленная задача решается тем, что шпатлевка, включающая жидкое натриевое стекло, водную дисперсию полимера, наполнитель, добавку, содержит в качестве водной дисперсии полимера дисперсию стирол-акрилового сополимера марки Лакротен Э-21, а в качестве добавки 4%-ный золь кремниевой кислоты при следующем соотношении компонентов, мас.%:
Жидкое натриевое стекло
плотностью 1,46 г/см<sup>3</sup> модулем 2,8
3,51-4,3
Тальк
26,6-29,8
Мел молотый
36,0-42,3
Водная дисперсия полимера
Лакротен Э-21
1,8-3,5
4%-ный золь ортокремниевой
24,1-28,1
кислоты с рН 3,0-4,0
Свойства водной дисперсии «Лакротэн Э-21» приведены ниже.
Содержание основного вещества, %
50
Значение рН, ед.
7-9
Содержание остаточного мономера, %, не более
0,05
Диаметр частиц, мкм
0,17
Устойчивость к механическому
перемешиванию (14000 об/мин, 5 минут)
выдерживает
Устойчивость к хлористому натрию
выдерживает
Минимальная температура пленкообразования, °С
ок. 13
Температура стеклования, °С
6
Физико-механические свойства пленок:
прочность при разрыве, МПа
4-8
относительное удлинение при разрыве, %
300-600
4
4
2
3
2
3
4
4
3
Для приготовления золя ортокремниевой кислоты HSiO раствор натриевого жидкого стекла NaSiO с плотностью ρ=1,46 г/см разводят водой, получая 6%-ный раствор NaSiO, и пропускают его через катионитовую колонку, получая 4%-ный золь ортокремниевой кислоты HSiO с рН 3,0-4,0.
3
Приготовление шпатлевки осуществляют следующим образом. В смеситель любого типа загружают жидкое стекло плотностью 1,46 г/см и вводят золь ортокремниевой кислоты, перемешивают, после чего добавляют дисперсию Лакротен Э-21, вновь перемешивают, а затем добавляют тальк и молотый мел. Полученную массу перемешивают и перетирают на краскотерке.
Конкретные примеры составов и их свойства приведены в табл.1, 2.
Таблица 2
Наименование показателей
Составы по примерам
I
II
III
IV
V
прототип
Время высыхания, до степени 5, мин
60
70
50
80
90
90
Адгезия, МПа
1,6
1,5
1,4
1,5
1,2
1,7
Удобонаносимость
хор.
хор.
хор.
неуд.
хор.
хор.
Водостойкость
0,8
0,8
0,8
0,6
0,6
0,8
Усадка (наличие трещин)
отсутств.
отсутств.
отсутств.
отсутств.
есть
отсутств.